КАУЧУКОВАЯ КОМПОЗИЦИЯ ДЛЯ ШИНЫ И ЗИМНЯЯ НЕШИПОВАННАЯ ШИНА

1. Каучуковая композиция для шины, содержащая: 100 долей по массе диенового каучука (A); от 30 до 100 долей по массе углеродной сажи и/или светлого наполнителя (B); и
от 0,3 до 30 долей по массе отвержденного продукта (C), полученного путем отверждения поперечно сшиваемого олигомера или полимера (c1), который не смешивается с диеновым каучуком (A); причем твердость JIS A отвержденного продукта (C) составляет от 3 до 45.
2. Каучуковая композиция для шины по п. 1, дополнительно содержащая от 0,1 до 12 долей по массе пространственно поперечно сшитых мелкодисперсных частиц (D), имеющих средний размер частицы от 0,5 до 50 мкм; причем мелкодисперсные частицы (D) находятся внутри отвержденного продукта (C).
3. Каучуковая композиция для шины по п. 1 или 2, в которой отвержденный продукт (C) представляет собой дисперсную частицу со средним размером частицы от 5 до 250 мкм.
4. Каучуковая композиция для шины по любому одному из пп. 1-3, в которой твердость JIS A отвержденного продукта (C) составляет от 3 до 30.
5. Каучуковая композиция для шины по любому одному из пп. 1-4, в которой мелкодисперсные частицы (D) получают путем пространственного поперечного сшивания олигомера или полимера (d1), который не смешивается с поперечно сшиваемым олигомером или полимером (c1).
6. Каучуковая композиция для шины по любому одному из пп. 1-5, в которой поперечно сшиваемый олигомер или полимер (c1) представляет собой полимер или сополимер на основе простого полиэфира, на основе сложного полиэфира, на основе полиолефина, на основе поликарбоната, алифатический, на основе непредельного углеводорода, акриловый, растительного происхождения или на основе силоксана.
7. Каучуковая композиция для шины по любому одному из пп. 1-6, в которой поперечно сшиваемый олигомер или полимер (c1) представляет собой полимер или сополимер на основе простого полиэфира или на основе силоксана и имеет силановую функциональную группу.
8. Каучуковая композиция для шины по любому одному из пп. 1-7, в которой диеновый каучук (A) содержит по меньшей мере 30% мас. по меньшей мере одного типа каучука, выбранного из группы, состоящей из натурального каучука (NR), изопренового каучука (IR), бутадиенового каучука (BR), акрилонитрилбутадиенового каучука (NBR), стиролбутадиенового каучука (SBR), стиролизопренового каучука (SIR), стиролизопренбутадиенового каучука (SIBR) и производных каждого из этих каучуков.
9. Каучуковая композиция для шины по любому одному из пп. 5-8, в которой олигомер или полимер (d1) представляет собой полимер или сополимер на основе простого полиэфира, на основе поликарбоната, алифатический, на основе непредельного углеводорода, акриловый или растительного происхождения.
10. Каучуковая композиция для шины по п. 9, в которой поперечно сшиваемый олигомер или полимер (c1) представляет собой полимер или сополимер на основе простого полиэфира, на основе сложного полиэфира, на основе полиолефина, на основе поликарбоната, акриловый или растительного происхождения; а олигомер или полимер (d1) представляет собой алифатический полимер или сополимер.
11. Каучуковая композиция для шины по любому одному из пп. 1-10, в которой поперечно сшиваемый олигомер или полимер (c1) имеет по меньшей мере одну химически активную функциональную группу, выбранную из группы, состоящей из гидроксильных групп, силановых функциональных групп, изоцианатных групп, (мет)акрилоильных групп, аллильных групп, карбоксигрупп, кислотно-ангидридных групп и эпоксигрупп.
12. Каучуковая композиция для шины по п. 11, в которой олигомер или полимер (d1) имеет по меньшей мере одну химически активную функциональную группу, выбранную из группы, состоящей из гидроксильных групп, меркаптогрупп, силановых функциональных групп, изоцианатных групп, (мет)акрилоильных групп, аллильных групп, карбоксигрупп, кислотно-ангидридных групп и эпоксигрупп, причем химически активная функциональная группа отличается от химически активной функциональной группы поперечно сшиваемого олигомера или полимера (c1).
13. Каучуковая композиция для шины по п. 12, в которой мелкодисперсные частицы (D) получают путем пространственного поперечного сшивания с помощью химически активной функциональной группы олигомера или полимера (d1) в поперечно сшиваемом олигомере или полимере (c1); а отвержденный продукт (C) получают путем отверждения поперечно сшиваемого олигомера или полимера (c1) с применением по меньшей мере одного типа катализатора, выбранного из группы, состоящей из кислотных катализаторов, щелочных катализаторов, металлических катализаторов и аминовых катализаторов, после пространственного поперечного сшивания олигомера или полимера (d1) в поперечно сшиваемом олигомере или полимере (c1).
14. Зимняя нешипованная шина, в которой для протектора шины используют каучуковую композицию для шины по любому одному из пп. 1-13.